50 중량 부 의 아크릴 수지 52 - 666 ( 애경 화학사 제품 ) 에 50 중량 부 고 굴절 플 루 오렌 유도체 수지 를 혼합 한 바인더 ( 굴절 율 1 . 597 ) 100 중량 부 에 대해 , 메틸에틸케톤 100 중량 부 , 톨루엔 100 중량 부 를 넣 어 희석 한 후 평균 입경 10 ㎛ 의 구형 폴리 메틸 메타크릴 레이트 입자 MX 1000 ( 일본 소 켄 사 제품 ) 를 바인더 대비 130 중량 부 혼합 하 여 밀링 기 로 분산 시킨 후 125 ㎛ 의 초 투명 폴리에틸렌 테레프탈 레이트 필름 ( 굴절 율 1 . 494 ) 의 한 면 에 그라비아 를 사용 해 건조 후 두께 10 ㎛ 내지 30 ㎛ 이 되 도록 도포 하 여 광 출사 면 광 확산 층 을 형성 하 였 다 .